FR 2001363 A1 19690926 FR 6902562 A 19690205 o902562 i 2001363 La présente invention concerne un procédé pour la production d'un film diapositlf portant une Image, et utilisant les propriétés thermiques d'une résine thermoplastique. L'invention concerne plus particulièrement un procédé suivant lequel 5 une feuille mince de polyéthylène présentant un coefficient de transmission des rayons visibles en lumière parallèle supérieur à 60# est placé sur un original portant une Image à reproduire. L'ensemble est exposé par la face polyéthylène à une source de rayons Infrarouges qui provoque la formation sur la 10 feuille de polyéthylène d'une quantité de rides fines formant une Image reproduisant l'original, les réglons correspondantes présentant une transparence Inférieure à celle de la feuille Initiale de polyéthylène avant sa mise en contact avec l'original à reproduire. 15 Lorsque l'on doit présenter à un auditoire, au cours d'une conférence par exemple, l'image d'un texte Imprimé ou écrit à la main, un dessin, un croquis etc., l'image ou le texte à présenter est le plus souvent reproduit par photographie, avec formation d'une diapositive qui est projetée sur un écran. 20 L'image à reproduire se présente alors sous forme de parties opaques se détachant sur un fond lumineux. - Le développement de l'éducation visuelle dans les écoles, l'illustration des conférences, les nécessités de l'industrie etc., ont amené la création de projecteurs utilisables 25 même dans une salle éclairée. Lorsqu'il s'agit d'un texte à présenter, ce texte est souvent écrit à la main sur un film transparent, au moyen d' un Instrument d'écriture approprié. On a déjà proposé plusieurs moyens de perfectionner ce procédé classique. Un des moyens proposés est le procédé dit JO de transfert par-' sels .d'argent,, dans lequel on utilise comme produit constituant l'image unialogénure d'argent. On connaît également le procédé de reproduction dit par diazo-type, dans lequel le produit constituant l'image est un produit sensibilisant les dlazotypes. 35 Chacun de ces procédés présente ses inconvénients pro pres. Le premier est relativement compliqué à mettre en oeuvre et l'image obtenue à tendance à se décolorer et à s'effacer spontanément. Le second exige un original porté par tin support 6902562 2 2001363 seml transparent, dont la production nécessite un appareillage de grande dimension compliqué et coûteux. On connaît également un procédé utilisant des feuilles de transfert obtenues par un procédé analogue à celui de la 5 présente invention, et utilisant un film plastique dont la surface a été préalablement traitée par un solvant ou par une solution d'un plastifiant. Un Inconvénient de ce procédé est de nécessiter un traitement préliminaire spécial du matériau employé. Il a été trouvé que les mêmes objectlffe pouvaient être 10 atteints conformément à la présente Invention, en utilisant un film de polyéthylène préparé par un procédé simple et ne nécessitant aucun traitement préliminaire, et permettant néanmoins l'obtention de diapositives. L'objet essentiel de la présente invention est l'ob-15 tentlon de films dlapositlfs obtenus en provoquant des modifications à la surface d'un film de polyéthylène, Initialement parfaitement transparent, en lui donnant localement un état de moindre transparence, correspondant à une diffusibilité plus élevée des rayons lumineux et utilisant des modifications physiques locales 20 du polyéthylène dues à un chauffage sous l'effet de radiations infrarouges. Pour obtenir ce film dlaposltif, le film de polyéthylè ne initial est placé en contact avec un original pouvant absorber sélectivement les rayons Infrarouges, proportionnellement 'à 25 l'opacité de l'image portée par l'original. L'ensemble est ensuite exposé par la face polyéthylène, pendant une courte durée, à une source intense de rayons infrarouges, qui provoque la formation sur le film d'une Image correspondant à l'original. Les parties constituant l'image sur le film de 30 polyéthylène sont constituées par des accumulations de rides fines alors q.ue les portions ne constituant pas d'image ont conservé leur surface lisse initiale. Observées en lumière ordinaire, les portions ne portant pas d'image présentent la même transparence que le film Initial, alors que les portions constituant l'image 35 apparaissent dépolies et opaques. Les portions formant l'image, aussi bien que celles ne la formant pas, présentent pour les rayons lumineux un certain pouvoir de transmission. Elles présentent néanmoins, à ce sujet, O902562 3 O-f; 1 3 A 3 \J W » « ✓ V' une différence remarquable. Alors que les portions ne formant pas l'image transmettent la majeure partie des rayons incidents parallèles, c'est-à-dire qu'elles absorbent très peu de lumière, les rayons Incidents parallèles tombant sur les portions consti-5 tuant l'image, sont en grande partie diffusés ou dispersés, de sorte que la quantité de lumière émergeant sous forme de rayons parallèles est extrêmement faible. Par suite, lorsqu'un tel film est utilisé comme diapositive pour la projeotion d'images, seuls les rayons parallèles 10 peuvent arriver à l'écran, c'est-à-dire que les portions (ne portant pas l'image sur la diapositive apparaissent lumineuses sur l'écran, tandis que les parties formant 1'Image apparaissent sombres. L'image projetée présente donc un contraste élevé entre * les ombres et les lumières. 15 Pour les raisons exposées précédemment, 11 est souhaitable que le film diapositlf utilisé conformément à l'invention présente un coefficient de transmission le plus élevé possible pour les rayons visibles. En raison de divers facteurs comme l'absorption inévitable par le film lui-même les réflexions 20 et les diffusions à la surface du film, la diffusion à de la couche etc., le coefficient maximal de transparence du film est pratiquement d'environ 90#. On sait que la densité du polyéthylène est variable suivant le procédé de polymérisation utilisé. Aussi dlvise-t-on 25 en général les films de polyéthylène en trois classes : basse densité, densité moyenne et haute densité. En ce qui concerne la transparence, les films de polyéthylène à basse densité présentent en général le coefficient de transmission le plus élevé, et le film de polyéthylène à haute densité, le coefficient 30 le moins élevé. Néanmoins, le coefficient de transmission est sujet à d'importantes variations avec la composition du film et les conditions de formation de celui-ci. C'est ainsi, que pour des rayons d'une longueur d'onde de 550mju, les coefficients de transmission pour divers films de polyéthylène se 35 trouvant sur le marché actuel, sont approximativement les suivants : 6902562 4 2001363 Désignation commerciale Toralex 5 Yukalon Hltalex 10 Sholex Fabricant Marutora Shoten Co. Mitsubishi Petro-chemlcal Co., Ltd Hitachi Chemical Coa j LTD» Showa Denko K.K. Type de Coefficient de polyéthylène transmission en lumière parallèle. Denslté moyenne Basse densité Haute densité Haute densité 74 % 80 % 82 % 30 % Parmi les films de polyéthylène cités dans ce tableau les trois premiers se sont montrés propres à la préparation des ^ films dlapositifs conformes à la présente invention, alors que le film "Sholex" ne convient pas. Les études ont montré qu'un film utilisable à la production de diapositives, conformément à l'invention, doit présenter en lumière parallèle , pour les rayons visibles, un 20 coefficient de transmission supérieur à 60$. Lorsqu'une image est formée sur un tel film, la densité de l'image (qui peut être représentée par le coefficient de transmission des rayons parallèles dans les portions formant l'image) la transparence des portions ne formant pas l'image (qui peut être représentée 25 par le coefficient de transmission des rayons parallèles dans ces portions) et le pouvoir résolvant du film, sont les facteurs les plus Importants. A titre d'exemple, le dessin annexé Indique les caractéristiques correspondantes du film de polyéthylène "Toralex". On voit sur ce graphique que le coefficient de 30 transmission des rayons parallèles est de 30 % dans les régions fermant l'image et de 7^ % dans les réglons ne formant pas l'image, tandis que le pouvoir résolvant est de 1,8 ligne au ■î millimètre. La courbe 1 correspond aux réglons formant l'image, la courbe 2 aux parties claires, la courbe 3 au pouvoir 35 résolvant. Le coefficient de transmission en lumière parallèle a été mesuré conformément à la méthode JIS K6714 (Japanese Indus trial Standards ; méthode d'essai des résines méthacryllques utilisées en aviation). L'original a été préparé par impression BAD ORIGINAL 6902562 5 2u01363 offset à l'encre noire sur un papier couché. Un film convenant à la mise en oeuvre de la présente invention doit présenter, non seulement les caractéristiques indiquées de transmission des rayons lumineux, mais également la 5 capacité de reproduire une image Identique à celle de l'original dans de bonnes conditions de rapidité, de précision et de qualité. Dans le cas d'un film dlaposltlf, la rapidité correspond à la sensibilité, la précision au pouvoir résolvant et la qualité au contraste. La sensibilité dépend de la quantité de chaleur absorbée 10 nécessaire à la formation d'une Image satisfaisante, par unité de surface et par unité de temps. Moins la quantité de chaleur nécessaire à la formation d'une image est élevée, plus la sensibilité du film est forte. Le pouvoir résolvant est défini par le nombre de lignes par unité de longueur pouvant être reproduites, c'est-à-15 dire que, plus ce nombre est élevé, meilleur est le pouvoir résolvant. Le contraste peut être défini comme le rapport entre les quantités de lumières transmises respectivement dans les réglons ne portant pas d'image et dans les réglons portant l'image. Ces quantités doivent donc être,la première aussi élevée que possible 20 et la seconde aussi faible que possible. Quant à la nature du film utilisable dans le cadre de la présente invention, 11 peut être constitué par du polyéthylène à haute densité, densité moyenne ou basse densité. Ce procédé de fabrication peut également être quelconque, par extrusion, souf-25 flage etc., pourvu que le coefficient de transmission des rayons lumineux parallèles soit supérieur à 60 % pour toute l'étendue du spectre visible. L'épaisseur du film à utiliser dans le procédé conforme à la présente invention n'est pas expressément limitée. Toutefois 30 elle est de préférence comprise entre 10 et I50ju. Il est à noter que le film de polyéthylène correspondant à ces épaisseurs est le plus économique, ce qui répond aux objectifs poursuivis par la présente invention. L'invention est encore illustrée par la figure annexée 35 qui est un graphique montrant les qualités et les capacités des films utilisés conformément à la présente invention, avec emploi de films de polyéthylène commerciaux. BAD ORIGINAL1 6902562 6 2001363 Les exemples suivants décrivent des mises en oeuvre préférés de l'invention, mais ne constituent aucunement des limitations à celles-ci. EXEMPLE 1 5 On utilise une feuille d'environ 21x30cm d'un film de polyéthylène de 25p d'épaisseur, la Société K. K. Marutora Shoten, vendu sous l'appellation commerciale Toralex-P, ayant un coefficient de transmission de 74 % pour des rayons de lumlèz-e parallèles d'une longueur d'onde de 550 m}*. Ce film r 10 est constitué par du polyéthylène de moyenne densité. On place cette feuille sur un journal et on expose l'ensemble, côté feuille, au rayonnement d'une lampe à infrarouge ayant une température de couleur de 4.800°K. On utilise l'appareil de reproduction Thermofax modèle 15 47 de la Société Sumltomo 3M. La vitesse du film pendant l'expo sition est de 4,5cm par seconde. A la projection, la diapositive obtenue par cette opéra tion présente une Image noire parfaitement nette se détaohant sur un fond transparent. Le film utilisé s'est montré de cotiser 20 vatlon pratiquement illimitée dans des conditions normales, soit avant, soit après exposition. La diapositive ne montre aucune modification, quel que soit le nombre des passages en projection. EXEMPLE 2 25 On utilise une feuille d'un film de polyéthylène de 50[i d'épaisseur, vendu sous la désignation Yukalon, par la Société Mitsubishi Petro-chemical Company, ayant un coefficient de transmission de 80# en lumières parallèles pour des radiations de 550mja. Ce film est constitué par du polyéthylène à haute 30 densité. La feuille est placée sur une page de catalogue, lmprl mée sur du papier de bonne qualité, et exposée à un rayonnement infrarouge en utilisant le même appareil que dans l'exemple 1. Le film dlaposltlf obtenu présente une image noire parfaitement nette se détachant sur un support transparent et absolument 35 identique à l'original. ï 2'v'O 363 REVENDICATICHS 1) Film diapositif pour projection d'images sans demi-teintes, constitué par un filir. de polyéthylène transparent dont la surface porte une image fermée par une multitude de rides fines présentant une transparence inférieure à celle du film initial. 2) Film diapositif conforme à la revendication 1, dans lequel le film initial présente un coefficient de transmission au moins égal à 6C % pour les rayons de la totalité du spectre visible* en lumière parallèle. 3) Film diapositif conforme à la revendication 1, dans lequel l'épaisseur du film de polyéthylène est comprise environ entre 1C et I5tyi 4) Précédé de production d'un film diapositif pour projection d'images sans demi-teintes, selon lequel un film de polyéthylène ayant un coefficient de transmission d'au moins 60 % pour les rayons de la totalité du spectre visible, en lumière parallèle, est placé sur un original portant une image, l'ensemble étant ensuite exposé par la face polyéthylène à une source de rayons infrarouges pendant une courte durée de façon à provoquer par chauffage, une modification physique de la surface du polyéthylène en contact avec l'original avec formation sur le film d'une image constituée par une multitude de rides fines et présentant une transparence inférieure à celle du film initial. BAD ORIQjJNAI,